(57)【特許請求の範囲】
【請求項１】
２層以上のフィルムが積層された構造を有する光学フィルムであって、上記フィルム間の少なくとも１つの界面に下記化学式１で表されるアゼチジニウム官能基を有する化合物を含む接着剤組成物を用いて形成された接着剤層が備えられ、上記フィルムのうち少なくとも１つはアクリル系フィルムであることを特徴とする光学フィルム。
【化１】
0005446015.tif 000016
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【請求項２】
上記化学式１で表される化合物は下記化学式２で表される化合物である、請求項１に記載の光学フィルム：
【化２】
0005446015.tif 000017
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【請求項３】
上記化学式２で表される化合物は下記化学式３で表される化合物である、請求項２に記載の光学フィルム：
【化３】
0005446015.tif 000018
上記化学式３において、ｎは３０から７，０００である。
【請求項４】
上記フィルムのうち少なくとも１つは少なくとも一面がアルカリ処理、コロナー処理、プラズマ処理及びプライマー処理から選択される１以上の表面処理が施された、請求項１から３の何れか１項に記載の光学フィルム。
【請求項５】
上記接着剤組成物のｐＨが４から１０である、請求項１から４の何れか１項に記載の光学フィルム。
【請求項６】
上記接着剤組成物は塩基をさらに含む、請求項１から５の何れか１項に記載の光学フィルム。
【請求項７】
上記接着剤組成物はポリビニルアルコール系樹脂をさらに含む、請求項１から６の何れか１項に記載の光学フィルム。
【請求項８】
第１フィルム、偏光子及び第２フィルムが順に積層された構造を有する偏光板において、上記第１フィルム及び第２フィルムのうち少なくとも１つと偏光子との間に下記化学式１で表されるアゼチジニウム官能基を有する化合物を含む接着剤組成物を用いて形成された接着剤層が備えられ、上記第１フィルム及び第２フィルムのうち少なくとも１つはアクリル系フィルムであることを特徴とする偏光板。
【化４】
0005446015.tif 000019
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【請求項９】
上記化学式１で表される化合物は下記化学式２で表される化合物である、請求項８に記載の偏光板：
【化５】
0005446015.tif 000020
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【請求項１０】
上記化学式２で表される化合物は下記化学式３で表される化合物である、請求項９に記載の偏光板：
【化６】
0005446015.tif 000021
上記化学式３において、ｎは３０から７，０００である。
【請求項１１】
上記第１または第２フィルムは少なくとも一面がアルカリ処理、コロナ処理、プラズマ処理及びプライマー処理から選択される１以上の表面処理が施された、請求項８から１０の何れか１項に記載の偏光板。
【請求項１２】
上記接着剤組成物のｐＨが４から１０である、請求項８から１１の何れか１項に記載の偏光板。
【請求項１３】
上記接着剤組成物は塩基をさらに含む、請求項８から１２の何れか１項に記載の偏光板。
【請求項１４】
上記接着剤組成物はポリビニルアルコール系樹脂をさらに含む、請求項８から１３の何れか１項に記載の偏光板。
【請求項１５】
請求項８から請求項１４の何れか１項に記載された偏光板を含む電子素子。
【発明の詳細な説明】
【技術分野】
【０００１】
本発明は接着剤組成物及びこれを用いた光学フィルムを提供する。具体的に、本発明は接着性に優れ、透明性を要する光学フィルムにも有用に用いることができる接着剤組成物及びこれを用いた光学フィルムを提供する。
【０００２】
本出願は２００８年４月８日、韓国特許庁に提出された韓国特許出願第１０−２００８−００３２５６３号の出願日の利益を主張し、その全内容は本明細書に含まれる。
【背景技術】
【０００３】
一般的に、偏光板はポリビニールアルコール（ＰＶＡ）成分の偏光子（偏光膜）の両面にトリアセチルセルロース（ｔｒｉａｃｅｔｙｌ  ｃｅｌｌｕｌｏｓｅ、以下、ＴＡＣ）フィルムをＰＶＡ系水溶液から成る水系接着剤で積層させた構造を有する（図１）。このような構造の偏光板を別途の補償フィルムなしにＩＰＳ（Ｉｎ−Ｐｌａｎｅ  Ｓｗｉｔｃｈｉｎｇ）モードの液晶表示装置に適用すると、視野角特性が脆弱であるため、従来用いられていた２枚のＴＡＣフィルムのうち１枚を厚さ方向及び面内（ｉｎ−ｐｌａｎｅ）における位相差（ｒｅｔａｒｄａｔｉｏｎ）が殆どないＴＡＣ（Ｚｅｒｏ  Ｒｅｔａｒｄａｔｉｏｎ  ＴＡＣ、以下、Ｚ−ＴＡＣ）フィルムに取り替えて視野角を改善して用いることもある。
【０００４】
しかし、Ｚ−ＴＡＣは、基本的にＴＡＣ成分のフィルムが有する水分に対する脆弱性により、長期間使用すると、寸法の変化による耐久性の問題を引き起こす。このような短所を補うためにシクロオレフィン（Ｃｙｃｌｉｃ  Ｏｌｅｆｉｎ）系樹脂またはアクリル系樹脂などのように水分に対する抵抗性が高く、低い位相差物性を有する組成のフィルムを適用しようと試されてきた。特に、アクリル系組成のフィルムは、光学的な特性と耐久性だけではなく、価格的な側面でも長所を有し得ると知られている。
【０００５】
保護フィルムとして、ＴＡＣフィルムを用いて偏光板を製作する場合は、ＰＶＡ成分の偏光子との接着のために水系ＰＶＡ接着剤を主に使用してきた。この際、接着力を向上させるために、ＴＡＣフィルムの表面をアルカリ処理またはコロナー処理をして使用する。しかし、アクリルフィルムと水系ＰＶＡ接着剤を偏光板の製作に使用すると、アルカリ処理またはコロナー処理などで簡単に接着力を確保することが困難である。既存のＴＡＣフィルムは、アルカリ処理またはコロナー処理によりフィルムの表面にヒドロキシ（ｈｙｄｒｏｘｙ）基などの親水性基が導入されてＰＶＡ系接着剤との水素結合を通じて接着力が簡単に確保することができるが、アクリルフィルムは表面をコロナー処理またはプラズマ処理しても導入される親水性基の量が少ないため、ＰＶＡ系接着剤との水素結合が足りず、アクリルフィルムとＰＶＡ成分の偏光子との間に十分な接着力が確保されない。
【０００６】
アクリルフィルムと偏光子を付着するために、アクリル系ＵＶ硬化型接着剤を用いることができるが、下記のような幾つかの問題点が確認された。（１）一般的な偏光板の製造工程では水系接着剤が用いられているため、ＵＶ硬化型接着剤を使用する場合は、別途のＵＶ硬化工程が必要で、揮発性の引火性モノマーの使用などにより防爆設備がさらに必要であり、（２）既存の水系ＰＶＡ接着剤は固形分含量の調節及び工程の管理を通じて接着剤の厚さを１００ｎｍ内外に薄くできる一方、上記アクリル系ＵＶ硬化型接着剤は、一般的に接着層の厚さを１ｍｍ以下に調節することが困難で、接着層の脆性（ｂｒｉｔｔｌｅｎｅｓｓ）の増加による偏光板の折れなどの問題が発生することがあり、（３）アクリルフィルム側との接着は容易であるが、偏光子側との接着力を確保することは困難である。偏光子との接着力を確保するために、酸性反応基を多量に含ませることもあるが、酸による工程腐食及び作業環境の側面で好ましくない。
【０００７】
従って、アクリルフィルムを偏光子の保護フィルムとして用いる偏光板を製作するためには、既存工程への適用性及び安定的な偏光板の物性の提供が相対的に容易な水系接着剤の適用が相対的に多くの長所を有する。ここで、偏光板を含む光学フィルムに好ましい水系接着剤の開発が求められている。
【発明の概要】
【発明が解決しようとする課題】
【０００８】
本発明は、接着性に優れ、且つ光学フィルムに適用する際の光学フィルムの光学物性及び耐久性を阻害しない接着剤組成物であって、特にアクリルフィルムを偏光子の保護フィルムとして用いるとき、偏光子との優れた接着性を与え、その結果、製作される偏光板の光学物性及び耐久性を阻害しない接着剤組成物を提供することを目的とする。また、本発明は上記接着剤組成物を用いて製作された光学フィルム及び偏光板を提供することを目的とする。
【課題を解決するための手段】
【０００９】
上記目的を達成するために、本発明は下記化学式１で表されるアゼチジニウム（ａｚｅｔｉｄｉｎｉｕｍ）官能基を有する化合物を含む接着剤組成物を提供する。
【００１０】
【化１】
0005446015.tif 000002
【００１１】
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【００１２】
Ｘ及びＹのうち少なくとも１つは親水性基を含むことが好ましい。上記化学式１の化合物は重量平均分子量が１万から２００万であることが好ましい。
【００１３】
また、本発明は２層以上のフィルムが積層された構造を有する光学フィルムであって、上記フィルム間の少なくとも１つの界面にアゼチジニウム官能基を有する化合物を含む接着剤組成物を用いて形成された接着剤層が備えられていることを特徴とする光学フィルムを提供する。
【００１４】
また、本発明は第１フィルム、偏光子及び第２フィルムが順に積層された構造を有する偏光板において、上記第１フィルム及び第２フィルムのうち少なくとも１つと偏光子との間にアゼチジニウム官能基を有する化合物を含む接着剤組成物を用いて形成された接着剤層が備えられていることを特徴とする偏光板を提供する。
【００１５】
また、本発明は上記光学フィルムまたは偏光板を含む電子素子を提供する。
【発明の効果】
【００１６】
本発明による接着剤組成物は接着性に優れ、且つ光学フィルムの透明性を阻害しないながらも、既存の積層構造の光学フィルム工程に更なる工程や設備なしにそのまま適用できるため、光学フィルムの製造に有用に用いることができる。また、本発明による接着剤組成物を用いて製造された接着層を含む光学フィルムは耐久性に優れる。特に、本発明による接着剤組成物はアクリルフィルムを偏光子の保護フィルムとして使用すると、偏光子との優れた接着性を与え、その結果、製作される偏光板の光学物性及び耐久性を阻害しない。
【図面の簡単な説明】
【００１７】
【図１】従来の偏光板の構造を例示したものである。
【図２】本発明の一例による偏光板の構造を例示したものである。
【図３】本発明の一例による偏光板の構造を例示したものである。
【図４】接着力を評価するための切れ込みの剥離評価方法を示した写真である。
【発明を実施するための形態】
【００１８】
本発明による光学フィルムはアゼチジニウム（ａｚｅｔｉｄｉｎｉｕｍ）官能基を有する化合物を含む接着剤組成物を用いて形成された接着剤層を含むことを特徴とする。
【００１９】
上記アゼチジニウム官能基を有する化合物は、アゼチジニウム官能基が光学フィルムの表面のカルボキシル（ｃａｒｂｏｘｙｌ）基のような官能基と反応することができ、ポジティブ（＋）電荷を帯びるため、親水性基を有したり、コロナー処理、プラズマ処理などを通じてフィルムの表面にマイナス（−）電荷が豊かな光学フィルムへの濡れ性（ｗｅｔｔａｂｉｌｉｔｙ）に優れる。また、上記アゼチジニウム官能基が開環して親水性基が形成されることができ、この親水性基は偏光子のような光学フィルムの表面のヒドロキシ基と水素結合することができる。これに関し、上記アゼチジニウム官能基を有する化合物は、アゼチジニウム官能基の他にヒドロキシ基、カルボキシル基、アミン（ａｍｉｎｅ）基、アミド（ａｍｉｄｅ）基などの親水性基をさらに含むこともできる。このような理由から、アゼチジニウム（ａｚｅｔｉｄｉｎｉｕｍ）官能基を有する化合物は、ＰＶＡ系接着剤のような既存の接着剤に比べて優れた接着性を提供することができる。また、上記アゼチジニウム官能基を有する化合物は接着剤層内で自体架橋できるため、これにより接着剤層の耐水性が向上し、これを用いた偏光板を含む光学フィルムは耐久性が向上し、苛酷な環境におけるフィルム間の剥離を防ぐことができる。
【００２０】
上記アゼチジニウム（ａｚｅｔｉｄｉｎｉｕｍ）官能基を有する化合物としては、下記化学式１の化合物を用いることができる。
【００２１】
【化１】
0005446015.tif 000003
【００２２】
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【００２３】
Ｘ及びＹのうち少なくとも１つは親水性基を含むことが好ましい。上記化学式１の化合物は重量平均分子量が１万から２００万であることが好ましい。
【００２４】
上記化学式１の化合物は下記化学式２の化合物を含む。
【００２５】
【化２】
0005446015.tif 000004
【００２６】
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
【００２７】
上記化学式２の化合物は下記化学式３のポリアミノアミド−エピクロルヒドリン（Ｐｏｌｙａｍｉｎｏａｍｉｄｅ−Ｅｐｉｃｈｌｏｒｏｈｙｄｒｉｎ、ＰＡＥ）を含む。
【００２８】
【化３】
0005446015.tif 000005
【００２９】
上記化学式３において、ｎは３０から７，０００である。
【００３０】
本発明による接着剤組成物は、接着剤層を形成するために、水のような溶媒をさらに含むことができる。この際、上記アゼチジニウム（ａｚｅｔｉｄｉｎｉｕｍ）官能基を有する化合物の濃度は０．１から３０重量％、好ましくは０．５から１０重量％である。
【００３１】
本発明による接着剤組成物はｐＨが２から１１で、４から１０に調整されることがより好ましい。本発明による接着剤組成物は、塩基を添加する方法などを利用してｐＨ調節をすることができる。塩基としては特に限定されないが、ＮａＯＨ、ＫＯＨ、ＮＨ４ＯＨなどが好ましい。
【００３２】
本発明による接着剤組成物はポリビニールアルコール（ＰＶＡ）系樹脂をさらに含むことができる。ポリビニールアルコール系樹脂をさらに含むことで、ポリビニールアルコール系偏光子やＴＡＣフィルムのような光学フィルムとの接着性をより向上させることができる。特に、アセトアセチル（ａｃｅｔｏａｃｅｔｙｌ）基などを含む変性ＰＶＡを用いることが、接着性及び上記アゼチジニウム（ａｚｅｔｉｄｉｎｉｕｍ）官能基を有する化合物との架橋などに有利である。具体的な例としては、日本合成化学のＧｏｈｓｅｆｉｍｅｒ（商品名）Ｚ−１００、Ｚ−２００、Ｚ−２００Ｈ、Ｚ−２１０、Ｚ−２２０、Ｚ−３２０などを使用することができるが、これに限定されない。この際、ポリビニールアルコール系樹脂の重量比は特に限定されず、接着するフィルムの種類によってその範囲が多少変わる。例えば、ポリビニールアルコール系偏光子とアクリル系フィルムを接着する場合は、アゼチジニウム官能基を有する化合物１００重量部に対して、１０重量部以上１，０００重量部以下を使用することが好ましい。ポリビニールアルコール系樹脂が１０重量部未満の場合は、ポリビニールアルコール偏光素子やＴＡＣフィルムとの接着力が不良となり、１，０００重量部を超える場合には、アクリルフィルムとの接着力が不良であるという問題点がある。
【００３３】
また、本発明は２層以上のフィルムが積層された構造を有する光学フィルムであって、上記フィルム間の少なくとも１つの界面にアゼチジニウム官能基を有する化合物を含む接着剤組成物を用いて形成された接着剤層が備えられていることを特徴とする光学フィルムを提供する。本発明において、光学フィルムとは、光学的機能を行うフィルムのことであり、光透過率が８０％以上の狭意の透明フィルムだけではなく、偏光板のように特定の光学的機能を行うためのフィルムであれば、光透過率が５０％以下の光学フィルムも含む。
【００３４】
上記積層されるフィルムとしては特に限定されないが、アクリル系フィルム、ＰＥＴフィルム、特に、アクリル系プライマー処理されたＰＥＴフィルム、ＴＡＣフィルム、ＣＯＰフィルム、ＰＣ（ポリカーボネート）フィルム、ＰＮＢ（ポリノルボルネン）系フィルムなどを用いることができ、特に、アクリルフィルム、アクリル系プライマー処理されたＰＥＴフィルムの場合は、既存のポリビニールアルコール系接着剤を使用する場合に比べて接着力がより大きく向上する。上記積層されるフィルムは同一であるか、異なる材料から成ることができる。
【００３５】
上記積層されるフィルムは、必要に応じて、接着力を向上させるために表面処理されることができる。例えば、アルカリ処理、コロナー処理、プラズマ処理、プライマー処理などを行うことができる。
【００３６】
また、本発明は第１フィルム、偏光子及び第２フィルムが順に積層された構造を有する偏光板において、上記第１フィルム及び第２フィルムのうち少なくとも１つと偏光子との間にアゼチジニウム官能基を有する化合物を含む接着剤組成物を用いて形成された接着剤層が備えられていることを特徴とする偏光板を提供する。この際、上記第１フィルムまたは第２フィルムも上述のような表面処理を行うことができる。
【００３７】
上記第１フィルム及び第２フィルムとしてはアクリル系フィルム、ＰＥＴフィルム、特に、アクリル系プライマー処理されたＰＥＴフィルム、ＴＡＣフィルム、ＣＯＰフィルム、ＰＣ（ポリカーボネート）フィルム、ＰＮＢ（ポリノルボルネン）系フィルムなどを用いることができる。上記第１フィルム及び第２フィルムは同一材料からなっても、異なる材料からなってもよい。例えば、上記第１フィルム及び第２フィルムは両方ともアクリル系フィルムまたはＴＡＣフィルムであることもでき（図２）、何れか１つがアクリル系フィルムで、他の１つがＴＡＣフィルムであることもできる（図３）。
【００３８】
上記接着剤層は、上述の本発明による接着剤組成物を用いて形成されたものであり、具体的に上記接着剤組成物をフィルム上に直接塗布して乾燥したり、２種以上のフィルムの間に接着剤組成物を塗布し、圧着ロ−ルを利用して圧着した後に乾燥することで形成することができる。上記接着剤層の厚さは１０ｎｍから５００ｎｍであることが好ましく、２０ｎｍから２００ｎｍであることがより好ましい。
【００３９】
上記本発明による偏光板は３５から４５％の光透過率と、９８以上の偏光度を有することが好ましい。
【００４０】
上記のように、本発明による光学フィルム及び偏光板などの光学物品はアゼチジニウム官能基を有する化合物を含む接着剤組成物の優れた光透過率により、製造された光学物品の光透過率の低下なしに、優れた光学物性などを保持することができ、優れた接着力で製造された光学物品の耐久性を向上させることができる。
【００４１】
特に、偏光板に適用する場合、接着剤組成物による偏光子の光学物性、例えば、透過度、偏光度、色相などの変化が既存のポリビニールアルコール系接着剤を用いた時とほぼ類似するため、別途の工程条件の変化なしにも量産ラインに代えて適用できるという長所がある。
【００４２】
本発明は上記光学フィルムまたは偏光板を含む電子素子を提供する。上記電子素子としては液晶表示素子などがあるが、上記のような光学フィルムまたは偏光板を要するものであれば、その種類は特に限定されない。上記電子素子は上述の本発明による接着剤組成物を用いて形成された接着剤層を含むことを除き、当技術分野に知られている構成を有する。例えば、上記電子素子は液晶セル、液晶セルの両面に備えられた本発明による偏光板及びバックライトユニットを含む液晶表示素子であることができる。
【００４３】
以下では実施例を通じて本発明をより詳しく説明する。しかし、下記の実施例は本発明を例示するためのものであり、これにより本発明の範囲は限定されない。
【実施例】
【００４４】
実施例１
アゼチジニウム基とアミン基を有する化合物であるＫｙｍｅｎｅ−５５７Ｈ（Ｈｅｒｃｕｌｅｓ  Ｋｏｒｅａ、１２．５ｗｔ％水溶液）を純水で希釈して６ｗｔ％水溶液を製造し、これを用いて偏光子の両面にコロナー処理をしたアクリル系フィルムを接着した。アクリル系フィルムとしては厚さ８０μｍのＯＰＴＥＳ社のＴ−ｆｉｌｍを使用し、フィルムの表面は５０Ｗ／ｍ２／ｍｉｎの条件でコロナー処理を行った。上記接着剤を偏光子とその両面のアクリル系フィルムの間に注入し、圧着ロ−ルを利用して圧着した後、温度８０℃で、５分間、熱風乾燥して偏光板を製造した。
【００４５】
実施例２
Ｋｙｍｅｎｅ−５５７Ｈ（Ｈｅｒｃｕｌｅｓ  Ｋｏｒｅａ、１２．５ｗｔ％水溶液、ｐＨ＝５）のｐＨが７になるようＮａＯＨ水溶液を添加した後、純水で希釈して製造された６ｗｔ％の接着剤組成物を用いて、偏光子の両面にコロナー処理をしたアクリル系フィルムを接着した。
【００４６】
実施例３
実施例２の接着剤組成物を用いて、偏光子の一面にはコロナー処理をしたアクリル系フィルムを、偏光子の他面にはアルカリ処理をしたＴＡＣフィルムを接着した。
【００４７】
実施例４
変性ポリビニールアルコールレジンであるＧｏｈｓｅｆｉｍｅｒ  Ｚ−２００（日本合成化学）をＫｙｍｅｎｅ−５５７Ｈ（Ｈｅｒｃｕｌｅｓ  Ｋｏｒｅａ、１２．５ｗｔ％）１００重量部当たりに１００重量部の比で添加し、ｐＨが７になるようＮａＯＨ水溶液を添加した後、純水で希釈して製造された４．５ｗｔ％の接着剤組成物を用いて、偏光子の一面にはコロナー処理をしたアクリル系フィルムを、偏光子の他面にはアルカリ処理をしたＴＡＣフィルムを接着した。
【００４８】
比較例１
純水にポリビニールアルコールレジン（平均重合度２４００、鹸化度９９．９％）を溶かして３ｗｔ％のポリビニールアルコール水溶液を製造し、これを用いて偏光子の両面にコロナー処理をしたアクリル系フィルムを接着した。
【００４９】
比較例２
純水に変性ポリビニールアルコールレジンであるＧｏｈｓｅｆｉｍｅｒ  Ｚ−２００（日本合成化学）を溶かして４．５ｗｔ％の変性ポリビニールアルコール水溶液を製造し、ここに、アミン系金属化合物架橋剤を変性ポリビニールアルコール１００重量部当たりに１０重量部を添加して接着剤を製造した。これを用いて偏光子の両面にコロナー処理をしたアクリル系フィルムを接着した。
【００５０】
比較例３
比較例２の接着剤を用いて、偏光子の一面にはコロナー処理をしたアクリル系フィルムを、偏光子の他面にはアルカリ処理をしたＴＡＣフィルムを接着した。
【００５１】
［評価方法］
１．接着力
カッターを利用して偏光板の表面に切れ込みを入れてから、切れ込みの周辺の剥離された具合を百分率で示した（図４）。数値が低いほど、接着力は優れる。
【００５２】
２．耐水性
偏光板の片面を粘着剤を用いてガラス板に付着した後、温度６０℃の恒温槽に浸漬した状態で放置し、４時間及び４８時間後の偏光子の収縮及び保護フィルムの剥離有無で耐水性を評価した。
【００５３】
３．光学物性
偏光板の単体透過率（Ｔｓ）、平行透過率（Ｔｐ）、直交透過率（Ｔｃ）を分光光度計を利用して測定し、下記の式を用いて偏光度を計算した。
【００５４】
［式１］
偏光度（Ｐ）＝√（Ｔｐ−Ｔｃ）／（Ｔｐ＋Ｔｃ）
【００５５】
［評価結果］
偏光板の接着力、耐水性、光学物性評価結果
【００５６】
【表１】
0005446015.tif 000006
・Ａ：アクリルフィルム
・Ｋ１：６ｗｔ％  Ｋｙｍｅｎｅ−５５７Ｈ（ｐＨ＝５）
・Ｋ２：６ｗｔ％  Ｋｙｍｅｎｅ−５５７Ｈ（ｐＨ＝７）
・Ｋ３：４．５ｗｔ％  Ｋｙｍｅｎｅ−５５７Ｈ：Ｚ２００＝１：１（ｐＨ＝７）
・Ｐ１：３％  ＰＶＡ
・Ｐ２：４．５％  Ｚ２００：ｃｒｏｓｓｌｉｎｋｅｒ＝１０：１
［項目１］
下記化学式１で表されるアゼチジニウム（ａｚｅｔｉｄｉｎｉｕｍ）官能基を有する化合物を含む接着剤組成物。
［化１］
0005446015.tif 000007
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目２］
上記化学式１の化合物は下記化学式２の化合物である、項目１に記載の接着剤組成物。
［化２］
0005446015.tif 000008
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目３］
上記化学式２の化合物は下記化学式３の化合物である、項目２に記載の接着剤組成物。
［化３］
0005446015.tif 000009
上記化学式３において、ｎは３０から７，０００である。
［項目４］
ｐＨが４から１０である、項目１から３の何れか１項に記載の接着剤組成物。
［項目５］
塩基をさらに含む、項目１から４の何れか１項に記載の接着剤組成物。
［項目６］
ポリビニールアルコール系樹脂をさらに含む、項目１から５の何れか１項に記載の接着剤組成物。
［項目７］
２層以上のフィルムが積層された構造を有する光学フィルムであって、上記フィルム間の少なくとも１つの界面にアゼチジニウム官能基を有する化合物を含む接着剤組成物を用いて形成された接着剤層が備えられていることを特徴とする光学フィルム。
［項目８］
上記アゼチジニウム官能基を有する化合物は下記化学式１で表される化合物である、項目７に記載の光学フィルム。
［化１］
0005446015.tif 000010
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目９］
上記化学式１の化合物は下記化学式２である化合物である、項目８に記載の光学フィルム。
［化２］
0005446015.tif 000011
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目１０］
上記化学式２の化合物は下記化学式３の化合物である、項目９に記載の光学フィルム。
［化３］
0005446015.tif 000012
上記化学式３において、ｎは３０から７，０００である。
［項目１１］
上記フィルムのうち少なくとも１つはアクリル系フィルム、ＰＥＴフィルム、アクリル系プライマー処理されたＰＥＴフィルム、ＴＡＣフィルム、ＣＯＰフィルム、ＰＣ（ポリカーボネート）フィルム及びＰＮＢ（ポリノルボルネン）系フィルムから選択される、項目７から１０の何れか１項に記載の光学フィルム。
［項目１２］
上記フィルムのうち少なくとも１つは少なくとも一面がアルカリ処理、コロナー処理、プラズマ処理及びプライマー処理から選択される１以上の表面処理が施された、項目７から１１の何れか１項に記載の光学フィルム。
［項目１３］
第１フィルム、偏光子及び第２フィルムが順に積層された構造を有する偏光板において、上記第１フィルム及び第２フィルムのうち少なくとも１つと偏光子との間にアゼチジニウム官能基を有する化合物を含む接着剤組成物を用いて形成された接着剤層が備えられていることを特徴とする偏光板。
［項目１４］
上記アゼチジニウム官能基を有する化合物は下記化学式１で表される化合物である、項目１３に記載の偏光板。
［化１］
0005446015.tif 000013
上記化学式１において、
Ｘ及びＹは脂肪族炭化水素基で、Ｘ及びＹのうち少なくとも１つはアミン基、アミド基及びケトン基から１以上を含む脂肪族炭化水素基であり、ＸとＹは連結されて環を形成することができ、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目１５］
上記化学式１の化合物は下記化学式２の化合物である、項目１４に記載の偏光板。
［化２］
0005446015.tif 000014
上記化学式２において、
Ｘ'、Ｘ"及びＹ'はそれぞれＣ１からＣ２０の脂肪族炭化水素基であり、
Ｒ１からＲ６はそれぞれ水素、ヒドロキシル基、Ｃ１からＣ２０の脂肪族炭化水素基、アルキルカルボキシ酸エステル基及びシアン基から成る群から選択され、
Ａ−は１価陰イオンであり、
ｎは３０から７，０００である。
［項目１６］
上記化学式２の化合物は下記化学式３の化合物である、項目１５に記載の偏光板。
［化３］
0005446015.tif 000015
上記化学式３において、ｎは３０から７，０００である。
［項目１７］
上記第１または第２フィルムは、アクリル系フィルム、ＰＥＴフィルム、アクリル系プライマー処理されたＰＥＴフィルム、ＴＡＣフィルム、ＣＯＰフィルム、ＰＣ（ポリカーボネート）フィルム及びＰＮＢ（ポリノルボルネン）系フィルムから選択される、項目１３から１６の何れか１項に記載の偏光板。
［項目１８］
上記第１または第２フィルムは少なくとも一面がアルカリ処理、コロナー処理、プラズマ処理及びプライマー処理から選択される１以上の表面処理が施された、項目１３から１７の何れか１項に記載の偏光板。
［項目１９］
項目１３から項目１８の何れか１項に記載された偏光板を含む電子素子。
【図１】
0005446015.tif 000022
【図２】
0005446015.tif 000023
【図３】
0005446015.tif 000024
【図４】
0005446015.tif 000025